Brevet FR3068703A1 (20190111)

REVENDICATIONS1. Composition de caoutchouc à base d'au moins un élastomère diénique, au moins une charge renforçante, au moins un agent de réticulation chimique, et au moins un composé, éventuellement déjà greffé sur l'élastomère, de formule (I) suivante : - + 0 0-NEC-PAr Sp-N NH \-/ (I), dans laquelle : - PAr désigne un groupe polyaromatique comprenant au moins deux cycles hydrocarbures aromatiques condensés, chacun desdits cycles aromatiques condensés étant éventuellement substitué par une ou plusieurs chaînes carbonées, identiques ou différentes, indépendantes les unes des autres, aliphatiques ou aromatiques, linéaires, ramifiées ou cycliques, éventuellement substituées ou interrompues par un ou plusieurs hétéroatomes ; - Sp représente un atome ou un groupe d'atomes ;\n<CLM>\1\tComposition selon la revendication 1, caractérisée en ce que le taux de composé de formule (I) varie de 0,01 à 5% molaire, de préférence de 0.01 à 1% molaire, plus préférentiellement de 0,1 à 1% molaire.\n<CLM>\1\tComposition selon la revendication 1 ou 2, caractérisée en ce que l'élastomère diénique est essentiellement saturé, de préférence choisi parmi les copolymères d'éthylène-propylène-monomère diène et les caoutchoucs butyle.\n<CLM>\1\tComposition selon la revendication 1 ou 2, caractérisée en ce que l'élastomère diénique est essentiellement insaturé, de préférence choisi parmi le caoutchouc naturel, les polyisoprènes de synthèse, les polybutadiènes, les copolymères de butadiène, les copolymères d'isoprène et les mélanges de ces élastomères.\n<CLM>\1\tComposition selon l'une quelconque des revendications 1, 2 ou 4, caractérisée en ce que l'élastomère diénique est choisi parmi les polyisoprènes de synthèse, les polybutadiènes, les copolymères de 37 butadiène, les copolymères d'isoprène et les mélanges de ces élastomères.\n<CLM>\1\tComposition selon l'une quelconque des revendications précédentes, caractérisée en ce que le groupe Sp est une chaîne 5 alkylène linéaire ou ramifiée en C1-C24, préférentiellement en C1-C10, plus préférentiellement en C1-C6, éventuellement interrompue par un ou plusieurs atomes d'azote, de soufre ou d'oxygène.\n<CLM>\1\tComposition selon l'une quelconque des revendications précédentes, caractérisée en ce que le composé de formule (I) est de 10 formule (II) suivante : dans laquelle : - un premier groupement choisi parmi R1 à R8 désigne le groupe de formule (III) suivante : Sp NH 15 (III), dans laquelle Sp est tel que défini à la revendication 1 ou 6 ; - un second groupement choisi parmi R1 à R8 désigne la fonction oxyde de nitrile, les six autres groupements, identiques ou différents, 20 représentant, indépendamment les uns des autres, un atome d'hydrogène ou une chaîne carbonée, aliphatique ou aromatique, linéaire, ramifiée ou cyclique, éventuellement substituée ou interrompue par un ou plusieurs hétéroatomes.\n<CLM>\1\tComposition selon la revendication 7, caractérisée en ce 25 que le composé de formule (II) est choisi parmi un composé de formule (IV) suivante : 38 CNO CNO (V), NH (IV), et un composé de formule (V) suivante : Fil\fl \No fi de préférence le composé de formule (IV). 5\n<CLM>\1\tComposition selon l'une quelconque des revendications précédentes, caractérisée en ce que la charge est choisie parmi le noir de carbone, la silice et un coupage de ces deux charges.\n<CLM>\1\tComposition selon l'une quelconque des revendications précédentes, caractérisée en ce que l'agent de réticulation chimique 10 comprend de 0,5 à 12 pce de soufre, de préférence de 1 à 10 pce de soufre, ou de 0,01 à 10 pce d'un ou plusieurs composés peroxyde.\n<CLM>\1\tProcédé de préparation d'une composition de caoutchouc telle que définie à l'une quelconque des revendications précédentes, comprenant les étapes suivantes : 15 - modifier l'élastomère diénique par greffage post- polymérisation en solution ou en masse du composé de formule (I) ; - incorporer à l'élastomère diénique ainsi greffé par le composé de formule (I), la charge renforçante, en malaxant thermomécaniquement le tout, en une ou plusieurs fois, jusqu'à 20 atteindre une température maximale comprise entre 130°C et 200°C ; - refroidir l'ensemble à une température inférieure ou égale à 100°C ; - incorporer ensuite l'agent de réticulation chimique ; - malaxer le tout jusqu'à une température maximale inférieure 25 à 120°C ; 39 - extruder ou calandrer la composition de caoutchouc ainsi obtenue.\n<CLM>\1\tProcédé de préparation d'une composition de caoutchouc telle que définie à l'une quelconque des revendications 1 à 10, 5 comprenant les étapes suivantes : - incorporer au cours du mélangeage en masse à l'élastomère diénique le composé de formule (I) et, de préférence subséquemment, la charge renforçante, en malaxant thermomécaniquement le tout, en une ou plusieurs fois, jusqu'à atteindre une température maximale 10 comprise entre 130°C et 200°C, de préférence entre 145°C et 185°C ; - refroidir l'ensemble à une température inférieure ou égale à 100°C ; - incorporer ensuite l'agent de réticulation chimique ; - malaxer le tout jusqu'à une température maximale inférieure 15 à 120°C ; - extruder ou calandrer la composition de caoutchouc ainsi obtenue.\n<CLM>\1\tPneumatique comprenant une composition de caoutchouc telle que définie à l'une quelconque des revendications 1 à\n<CLM>\1\t20\n<CLM>\1\tPneumatique poids-lourd comportant une bande de roulement constituée d'une composition de caoutchouc telle que définie à l'une quelconque des revendications 1 à 10.